(57)【要約】      （修正有）【課題】従来のアルティック焼結体に比べて研磨速度が十分に高く、且つエアベアリング面が十分に平滑となる焼結体を提供する。【解決手段】Ａｌ２Ｏ３１１０と、下記化学式（１）で表される化合物と、からなる焼結体２とする。ＴｉＣｘＯｙ１２０（１）［式（１）中、ｘ＋ｙ≦１、ｘ＞０、０．３＜ｙ≦０．６。］該焼結体２は、Ａｌ２Ｏ３１１０、ＴｉＣ及びＴｉＯ２を含み、前記ＴｉＯ２の含有率が１２〜２４質量％である原料粉末を、１００ｋｇｆ／ｃｍ２未満の圧力でホットプレスする工程を備える焼結体２の製造方法。【選択図】図１
2010126414.tif 000002
【特許請求の範囲】
【請求項１】
Ａｌ２Ｏ３と、下記化学式（１）で表される化合物と、からなる焼結体。
ＴｉＣｘＯｙ      （１）
［式（１）中、ｘ＋ｙ≦１、ｘ＞０、０．３＜ｙ≦０．６。］
【請求項２】
Ａｌ２Ｏ３、ＴｉＣ及びＴｉＯ２を含み、前記ＴｉＯ２の含有率が１２〜２４質量％である原料粉末を、１００ｋｇｆ／ｃｍ２未満の圧力でホットプレスする工程を備える、焼結体の製造方法。
【発明の詳細な説明】
【技術分野】
【０００１】
本発明は、焼結体、特に、磁気ヘッドスライダに好適な焼結体及びその製造方法に関する。
【背景技術】
【０００２】
ハードディスク装置（ＨＤＤ）には、ハードディスクに対して情報の書き込み及び読み出しを行うための磁気ヘッドスライダが搭載されている。磁気ヘッドスライダは、基板に磁気ヘッドが搭載された構成を有するが、この基板は、一般にセラミック焼結体から構成されている。基板用のセラミック焼結体としては、近年では、アルミナと炭化チタンを主成分とする高強度の焼結体、いわゆるアルティック焼結体が広く知られている（特許文献１参照）。
【特許文献１】特開平８−３４６６２号公報
【発明の開示】
【発明が解決しようとする課題】
【０００３】
アルティック焼結体を用いて磁気ヘッドスライダを製造する場合、一般に、アルティック焼結体からなる基板上に磁気ヘッドを含む積層体を積層した後、これを積層方向に平行に切断して磁気ヘッドの露出面を形成し、この露出面を研磨（ラッピング）してエアベアリング面を形成する方法が行われる。
【０００４】
従来、この研磨の際には、基板（アルティック焼結体）の研磨速度が、磁気ヘッドを含む積層体の研磨速度に比べて低くなるため、積層体の研磨量が基板の研磨量にくらべて大きくなり、エアベアリング面において、基板と積層体との間に大きな段差が生じる傾向がある。このような段差は、ハードディスクに対する磁気ヘッドの高さ（フライハイト）の制御を困難とするため、好ましくない。したがって、ラッピング工程において、基板と、基板上に積層した積層体との研磨速度の違いに起因するエアベアリング面の段差を低減し、エアベアリング面を平滑化することが求められている。
【０００５】
また、磁気ヘッドスライダの製造では、エアベアリング面に対してドライエッチングの一種であるイオンミリングによる加工が行われるが、フライハイトの制御性を向上させるためには、ドライエッチングにより加工されたエアベアリング面（以下、場合により「ドライエッチング加工面」と記す。）の表面粗さを一層低下させ、ドライエッチング加工面を平滑化することも求められている。
【０００６】
本発明は、上記課題に鑑みてなされたものであり、従来のアルティック焼結体に比べて研磨速度が十分に高く、且つエアベアリング面が十分に平滑となる焼結体、及びこの焼結体の製造方法を提供することを目的とする。
【課題を解決するための手段】
【０００７】
上記目的を達成するため、本発明の焼結体は、Ａｌ２Ｏ３と、下記化学式（１）で表される化合物と、からなる。すなわち、本発明の焼結体は、Ａｌ２Ｏ３からなる相と、ＴｉＣｘＯｙで表される化合物からなる相と、の二相からなる。なお、本発明において「下記化学式（１）で表される化合物」とは、Ｔｉ、Ｃ、及びＯからなる化合物であって、且つ平均的な組成が下記化学式（１）で表される化合物である。換言すれば、本発明において、ＴｉＣｘＯｙで表される化合物からなる相の局所における組成は、下記化学式（１）で表される組成からずれていてもよいが、相の全体の平均的な組成は下記化学式（１）で表される。
ＴｉＣｘＯｙ      （１）
［式（１）中、ｘ＋ｙ≦１、ｘ＞０、０．３＜ｙ≦０．６。］
【０００８】
本発明の焼結体では、従来のアルティック焼結体に比べて研磨速度が十分に高く、且つエアベアリング面を十分に平滑とすることが可能となる。
【０００９】
ここで、本発明者らの検討によると、上記化学式（１）で表される化合物（以下、場合により「ＴｉＣｘＯｙ」と記す。）における酸素原子のモル比ｙが小さい場合、焼結体の研磨速度が低くなる傾向があることが判明した。またｙが大きい焼結体は、その製造時の焼成工程において変形し易いため、磁気ヘッドスライダを作製することが困難であることが判明した。これに対して、本発明の焼結体では、０．３＜ｙ≦０．６であるため、これらの問題を防止できる。
【００１０】
また、本発明者らの検討によると、本発明では、焼結体がＡｌ２Ｏ３からなる相とＴｉＣｘＯｙからなる相と構成されるため、焼結体が更に別の化合物（例えば、Ａｌ及びＴｉを含む複合酸化物）からなる相を備える場合に比べて、ラッピング中、研磨面に露出する結晶粒間に段差が生じ難く、得られるエアベアリング面の平滑性が向上し易いことが判明した。
【００１１】
さらに、本発明者らの検討によると、本発明では、焼結体が、Ａｌ２Ｏ３からなる相とＴｉＣｘＯｙからなる相と構成されるため、焼結体が更に別の化合物（例えば、炭素）からなる相を備える場合に比べて、エアベアリング面に対してドライエッチングの一種であるイオンミリングを施す際に、エアベアリング面全体が均一にエッチングされ易く、ドライエッチング加工面が平滑化し易いことが判明した。
【００１２】
以上のように、本発明の焼結体が、Ａｌ２Ｏ３と、ＴｉＣｘＯｙで表される化合物と、からなることにより、本発明の効果を得易くなる。
【００１３】
本発明は、上記本発明の焼結体の好適な製造方法を提供する。すなわち、本発明の焼結体の製造方法は、Ａｌ２Ｏ３、ＴｉＣ及びＴｉＯ２を含み、ＴｉＯ２の含有率が１２〜２４質量％である原料粉末を、１００ｋｇｆ／ｃｍ２未満の圧力でホットプレスする工程を備える。なお、本発明において、「ホットプレス」とは、原料粉末を一軸加圧方式により加圧（圧縮）しながら焼成することを意味する。
【００１４】
このような製造方法によれば、上述した構成を有しており、従来のアルティック焼結体に比べて研磨速度が十分に高く、且つそのエアベアリング面が十分に平滑となる上記本発明の焼結体を得ることが可能となる。
【発明の効果】
【００１５】
本発明によれば、従来のアルティック焼結体に比べて研磨速度が十分に高く、且つそのエアベアリング面が十分に平滑となる焼結体、及びこの焼結体の製造方法を提供することが可能となる。
【発明を実施するための最良の形態】
【００１６】
以下、図面を参照して本発明の好適な実施形態について説明する。
【００１７】
［焼結体］
まず、好適な実施形態に係る焼結体について説明する。
【００１８】
本実施形態の焼結体は、Ａｌ２Ｏ３（アルミナ）の結晶相と、下記化学式（１）で表される化合物の結晶相の二相からなるアルティック焼結体である。ここで、焼結体とは、後述するように、これらの各成分の原料を組み合わせて焼結させることによって得られたものである。
ＴｉＣｘＯｙ      （１）
［式（１）中、ｘ＞０、０．３＜ｙ≦０．６。］
【００１９】
ｘ＋ｙ＝１である場合、ＴｉＣｘＯｙの結晶相は、ＴｉＣＯからなる結晶相である。また、ｘ＋ｙ＜１である場合、ＴｉＣｘＯｙの結晶相は、Ｃ又はＯが一部欠損して空孔が形成されたＴｉＣＯからなる結晶相である。なお、ｘ＋ｙが１より大きい場合、岩塩型結晶構造が維持できなくなるため、焼結体の加工性が悪くなる傾向があるが、本実施形態では、ｘ＋ｙ≦１とすることにより、このような傾向を抑制できる。また、本発明の効果をより確実に得るためには、０．５＜ｘ＋ｙであることが好ましい。
【００２０】
図１は、好適な実施形態の焼結体の断面構成を拡大して示す模式図である。図１に示すように、焼結体２は、Ａｌ２Ｏ３の結晶粒１１０とＴｉＣｘＯｙの結晶粒１２０の二種類の結晶粒から構成されている。
【００２１】
焼結体中に含まれるＡｌ２Ｏ３の結晶粒１１０の平均径は、例えば、０．０５〜２．０μｍであり、ＴｉＣｘＯｙの結晶粒１２０の平均径は、例えば、０．０５〜２．０μｍである。これらの結晶粒の平均径は、例えば、以下のようにして求めることができる。まず、焼結体を破断し、その破断面を鏡面加工し、（焼結温度−１００）℃で熱エッチングする。その表面を、走査型電子顕微鏡にて３万倍に拡大して撮影し、この写真に放射状に直線を引く。具体的には、縦９ｍｍ×横１２ｍｍの矩形状の写真に対して、その中心を通るように、縦、横、及び２本の対角線の直線を引く（直線の合計は５１ｍｍ）。そして、各直線が結晶粒界を横切る交点を数え、（直線の総延長（ｍｍ））／（交点総数×写真倍率）の演算により、Ａｌ２Ｏ３の結晶粒１１０やＴｉＣｘＯｙの結晶粒１２０の平均径を求めることができる。
【００２２】
本実施形態の焼結体においては、ＴｉＣｘＯｙの格子定数が４３１．７ｐｍ（ピコメートル）未満であることが好ましい。これにより、焼結体の研磨レートをより確実に向上させることができる。ここで、本明細書におけるＴｉＣｘＯｙの格子定数とは、例えば、上述したＴｉＣｘＯｙの結晶粒の格子定数であり、次のようにして測定することができる。すなわち、まず、焼結体を粉砕した測定試料に、標準試料であるＳｉ（例えば、理学角度標準用シリコン粉末：ＲＳＲＰ−４３２７５Ｇ）を混合したものを、２θ＝１５〜９０°の範囲でＸ線測定を行う。この測定結果について、測定試料とともに観察される標準試料のＳｉの回折線から、２θの角度補正を行う。そして、角度補正後、空間群Ｆｍ３ｍ（ＴｉＣｘＯｙ結晶構造）の格子定数を求める。この格子定数の算出は、所定の解析ソフトにより行うことができ、例えば、理学電機製ＪＡＤＥｖｅｒ．５を用いることができる。なお、２θ＝７６°付近の空間群Ｆｍ３ｍの（２，２，２）面の回折線は、Ｓｉの回折線と重なるため、２θの角度補正と格子定数の算出には、それらの回折線は用いない。
【００２３】
また、本実施形態の焼結体２は、Ｘ線回折（ＸＲＤ）により測定したとき、Ａｌ２Ｏ３に対するＴｉＣｘＯｙのピーク面積比であるＴｉＣｘＯｙ／Ａｌ２Ｏ３の値が、１．３以上２．１未満となるものであることが好ましい。具体的には、ＸＲＤにより測定した場合のＡｌ２Ｏ３の空間群Ｒ３−Ｃの２θ＝３５°付近にある（１０４）面と、ＴｉＣｘＯｙの空間群Ｆｍ３ｍの２θ＝３６°付近にある（１１１）面のピーク面積比から上記ＴｉＣｘＯｙ／Ａｌ２Ｏ３の値を求めることができる。このような条件を満たすことで、かかる条件を満たさない場合に比べて、焼結体の加工性が向上する。
【００２４】
なお、本実施形態の焼結体２は、Ａｌ２Ｏ３及びＴｉＣｘＯｙの他、必要に応じて、本発明の効果に影響しない程度に、微量の他の成分を更に含んでいてもよい。他の成分としては、例えば、チタニア（ＴｉＯ２）が挙げられる。ＴｉＯ２は、後述すように焼結体の原料として用いるため、微量のＴｉＯ２が焼結体２中に残存していてもよい。また、微量の炭素原子がＡｌ２Ｏ３の結晶粒１１０又はＴｉＣｘＯｙの結晶粒１２０に含まれていてもよい。
【００２５】
［焼結体の製造方法］
次に、上述した焼結体の製造方法の好適な実施形態について説明する。
【００２６】
まず、Ａｌ２Ｏ３粉末、ＴｉＣ粉末及びＴｉＯ２粉末を含む原料粉末を調製する。これにより、後述するホットプレスにおいて、ＴｉＣとＴｉＯ２との反応を生じさせて、焼結体中にＴｉＣｘＯｙを生成させることができる。
【００２７】
原料粉末におけるＴｉＯ２粉末の含有率は、原料粉末全体に対して１２〜２４質量％とする。ＴｉＯ２粉末の含有率をこのような範囲とすることによって、焼結体に含まれるＴｉＣｘＯｙにおける酸素原子のモル比ｙを０．３＜ｙ≦０．６の範囲とすることが可能となる。
【００２８】
原料粉末におけるＴｉＯ２粉末の含有率が小さ過ぎる場合、得られる焼結体に含まれるＴｉＣｘＯｙにおける酸素原子のモル比ｙが０．３以下となり、焼結体の研磨速度が低くなる傾向がある。一方、ＴｉＯ２粉末の含有率が高過ぎる場合、モル比ｙが０．６より大きくなる。このようにｙが０．６より大きい焼結体の製造する場合、後述するホットプレスにおいて原料粉末から形成される成形体が変形して、所望の形状を有する焼結体を得難くなる傾向がある。
【００２９】
原料粉末におけるＴｉＣ粉末の含有量は、Ａｌ２Ｏ３粉末を１００質量部とした場合、３０〜７０質量部であると好ましい。ＴｉＣ粉末の含有量が上記範囲であると、原料粉末中のＴｉＣ粉末とＴｉＯ２粉末との反応を生じ易くなり、焼結体においてＡｌ２Ｏ３結晶粒とＴｉＣｘＯｙ結晶粒が好適な割合で形成され、優れた強度や電気的又は熱的特性を得易くなる。ＴｉＣの添加量がこの範囲を逸脱すると、焼結体の研磨速度が十分に得られなくなる場合がある。
【００３０】
次に、上述の原料粉末を、例えば、エタノール、ＩＰＡ、９５％変性エタノール等の有機溶剤中で混合し、混合粉末を得る。なお、原料粉末と混合させる液体として水を使用すると、水とＴｉＣ粉末とが化学反応を起こしてＴｉＣ粉末が酸化する場合もあるため、水は使用しないことが望ましい。
【００３１】
混合粉末を得るための混合は、ボールミルやアトライターを用いて行うことができる。また、混合時間は、１０〜１００時間程度とすることが好ましい。なお、ボールミルやアトライターでの混合に用いるメディアとしては、例えば、直径１〜２０ｍｍ程度のアルミナボール等を使用することができる。
【００３２】
次に、混合粉末をスプレー造粒する。スプレー造粒では、例えば、酸素をほとんど含まない窒素やアルゴン等の不活性ガスからなる温風中で、混合粉末を噴霧乾燥することによって、混合粉末の造粒物を得る。造粒は、造粒物の粒径が５０〜２００μｍ程度となるように行うことが好ましい。また、噴霧乾燥のための温風の温度は６０〜２００℃程度であると好ましい。
【００３３】
それから、必要に応じて上述したような有機溶剤を造粒物に添加して、造粒物の液体含有量を調節し、造粒物中に０．１〜１０質量％程度の有機溶剤を含ませる。なお、造粒物の液体含有量を調節する際も、液体として水は使用しないことが望ましい。
【００３４】
次に、この造粒物を所定の型内に充填し、例えば冷間プレス法により一次成形を行って、所定形状の成形体を形成する。型としては、好適な焼結体の形状が得られるようなものであれば特に制限されず、例えば、金属製やカーボン製の内径１５０ｍｍ程度の円板形成用型が挙げられる。また、冷間プレスにおいて造粒物に加える単位圧力は、５０〜１５０ｋｇｆ／ｃｍ２（約５〜１５ＭＰａ）程度とすればよい。
【００３５】
次に、成形体を１００ｋｇｆ／ｃｍ２未満（約１０ＭＰａ未満）の圧力でホットプレスする。すなわち、造粒物を上下に対向する一対のパンチで一軸加圧して圧縮しながら焼成する。これにより、成形体中のＴｉＣとＴｉＯ２との反応とが反応し、主としてＡｌ２Ｏ３からなる相とＴｉＣｘＯｙからなる相の二相からなる焼結体を得ることができる。なお、本実施形態に係る焼結体をより確実に得るためには、ホットプレスにより成形体に加える圧力を３０ｋｇｆ／ｃｍ２以上（約３ＭＰａ以上）とすることが好ましい。
【００３６】
ホットプレスにより成形体に加える圧力が１００ｋｇｆ／ｃｍ２以上である場合、Ａｌ及びＴｉを含む複合酸化物からなる相（以下、場合により「Ａｌ−Ｔｉ−Ｏ相」と記す。）が焼結体中に生成し易くなる。そして、焼結体を用いた磁気ヘッドスライダの製造におけるラッピング工程において、研磨面に露出するＡｌ−Ｔｉ−Ｏ相からなる結晶粒と他の結晶粒との間に段差が生じ易くなり、得られるエアベアリング面の平滑性が、るＡｌ−Ｔｉ−Ｏ結晶粒が存在しない場合に比べて悪化する傾向がある。
【００３７】
一方、本実施形態では、成形体を１００ｋｇｆ／ｃｍ２未満の圧力でホットプレスすることにより、Ａｌ−Ｔｉ−Ｏ相及び炭素からなる相の存在しない焼結体を形成することが可能となり、このような焼結体を用いて磁気ヘッドスライダを製造することにより、エアベアリング面又はドライエッチング面の平滑化が可能となる。
【００３８】
なお、ＴｉＣｘＯｙにおける酸素のモル比ｙが０．６より大きい焼結体の形状は、ホットプレス前の成形体に対して大きく変形している。このような焼結体を用いた場合、エアベアリング面の段差が小さく、且つドライエッチング面が平滑であることが要求される磁気ヘッドスライダを作製することが困難である。これに対して、本実施形態では、原料粉末中におけるＴｉＯ２の含有率を１２〜２４質量％とすることで、ｙを０．６以下とすることが可能となり、焼結体の変形を防止できる。
【００３９】
ホットプレスにより得られる焼結体の形状は、特に限定されないが、例えば、直径６インチ、厚み２．５ｍｍ程度の円板状の基板又は矩形状の基板とする。これにより、焼結体を後述する磁気ヘッドスライダの製造に良好に適用することができる。
【００４０】
ホットプレスにおける成形体の焼成温度は、１４５０℃以上１７００℃未満とすることが好ましい。焼成温度をこのような範囲とすることで、本実施形態に係る焼結体を得易くなる。焼成温度が１４５０℃未満であると、成形体の焼結が不十分となり、得られる焼結体がその内部にボイドを内包し易くなる傾向や、焼結体のラッピングの際に粒脱落を生じる傾向がある。一方、焼成温度が１７００℃以上であると、焼成中に成形体が変形してしまい、磁気ヘッドスライダを作成しにくい傾向にある。なお、焼成温度は、焼結中に変化させてもよい。
【００４１】
ホットプレスにおける成形体の焼成時間は、１〜３時間程度とすることが好ましい。これにより、本実施形態に係る焼結体を得易くなる。
【００４２】
成形体のホットプレスは、例えば、真空中、又は、Ａｒガス等の不活性ガス雰囲気等の非酸化性雰囲気で行うことが好ましい。非酸化性雰囲気中で成形体を焼結させることによって、得られる焼結体に含まれるＴｉＣｘＯｙにおける酸素のモル比ｙを０．３＜ｙ≦０．６の範囲内に制御し易くなる。
【００４３】
［磁気ヘッドスライダ］
次に、上述した焼結体を用いた磁気ヘッドスライダについて説明する。図２は、好適な実施形態の磁気ヘッドスライダを示す斜視図である。
【００４４】
図２に示すように、本実施形態の磁気ヘッドスライダ１１は薄膜磁気ヘッド１０を備えるものであり、例えば、ハードディスクを備えたハードディスク装置（図示せず）に搭載されるものである。このハードディスク装置は、高速回転するハードディスクの記録面に対し、薄膜磁気ヘッド１０によって磁気情報を記録及び再生する。
【００４５】
本発明の実施形態に係る磁気ヘッドスライダ１１は略直方体形状をなしている。図２において、磁気ヘッドスライダ１１における手前側の面は、ハードディスクの記録面に対向配置される記録媒体対向面であり、エアベアリング面（ＡＢＳ：Air  Bearing  Surface）Ｓと称される。また、エアベアリング面Ｓには、トラック幅方向と直交する方向に空気導入溝１１ａが形成されている。エアベアリング面Ｓに空気導入溝１１ａを形成することによって、フライハイト（ハードディスクに対する薄膜磁気ヘッド１０の高さ）の制御性を向上させることができる。なお、空気導入溝１１ａの形成位置及び形状は、図２に示すものに限定されない。
【００４６】
ハードディスクが回転する際、この回転に伴う空気流によって磁気ヘッドスライダ１１が浮上し、エアベアリング面Ｓはハードディスクの記録面から離隔する。エアベアリング面Ｓには、ＤＬＣ（Diamond  Like  Carbon）等のコーティングを施してもよい。
【００４７】
この磁気ヘッドスライダ１１は、上述した焼結体から作られた基板１３と、この基板１３上に形成される積層体１４とを備えている。この積層体１４は薄膜磁気ヘッド１０を含む。本実施形態では、基板１３は直方体形状を有し、この基板１３の側面上に積層体１４が形成されている。
【００４８】
積層体１４の上面１４ａは、磁気ヘッドスライダ１１の端面を形成しており、この積層体１４の上面１４ａには薄膜磁気ヘッド１０に接続された記録用パッド１８ａ，１８ｂ及び再生用パッド１９ａ，１９ｂが取り付けられている。また、薄膜磁気ヘッド１０は、積層体１４内に設けられており、その一部がエアベアリング面Ｓから外部に露出している。なお、図２においては、積層体１４内に埋設されている薄膜磁気ヘッド１０を、認識しやすさを考慮して実線で示している。
【００４９】
このような磁気ヘッドスライダ１１は、ジンバル１２に搭載され、図示しないサスペンションアームに接続されることによりヘッドジンバルアセンブリを構成する。
【００５０】
ここで、図３を参照して磁気ヘッドスライダ１１の構造を更に詳細に説明する。図３は、磁気ヘッドスライダ１１におけるエアベアリング面Ｓに対して垂直かつトラック幅方向に垂直な方向の概略断面図（図２のＩＩ−ＩＩ概略断面図）である。上述のように、磁気ヘッドスライダ１１は、略矩形板状の基板１３と、この基板１３の側面上に積層された積層体１４とを有している。積層体１４は、薄膜磁気ヘッド１０と、この薄膜磁気ヘッド１０を取り囲むコート層５０と、を有している。
【００５１】
薄膜磁気ヘッド１０は、基板１３に近い側から順に、ハードディスクの磁気情報を読取る読取素子としてのＧＭＲ（巨大磁気抵抗効果；Giant  Magneto  Resistive）素子４０と、ハードディスクに磁気情報を書込む書込素子としての誘導型の電磁変換素子６０と、を有しており、複合型薄膜磁気ヘッドとなっている。
【００５２】
電磁変換素子６０は、いわゆる面内記録方式を採用したものであり、基板１３側から順に下部磁極６１及び上部磁極６４を備えると共に、さらに薄膜コイル７０を備えている。
【００５３】
下部磁極６１及び上部磁極６４のエアベアリング面Ｓ側の端部は、エアベアリング面Ｓに露出しており、下部磁極６１及び上部磁極６４の各露出部は所定距離離間されていて記録ギャップＧを形成している。一方、上部磁極６４におけるエアベアリング面Ｓとは離れた側の端部６４Ｂは下部磁極６１に向かって折り曲げられており、その端部６４Ｂは下部磁極６１におけるエアベアリング面Ｓとは離れた側の端部と磁気的に連結している。これにより、上部磁極６４と下部磁極６１とによってギャップＧを挟む磁気回路が形成される。
【００５４】
薄膜コイル７０は、上部磁極６４の端部６４Ｂを取り囲むように配置されており、電磁誘導により記録ギャップＧ間に磁界を発生させ、これによりハードディスクの記録面に磁気情報を記録させる。
【００５５】
ＧＭＲ素子４０は、図示は省略するが多層構造を有してエアベアリング面Ｓに露出しており、磁気抵抗効果を利用してハードディスクからの磁界の変化を検出し、磁気情報を読み出す。
【００５６】
ＧＭＲ素子４０と電磁変換素子６０との間、上部磁極６４と下部磁極６１との間はそれぞれ絶縁性のコート層５０により離間されている。また、薄膜磁気ヘッド１０自体もエアベアリング面Ｓを除いてコート層５０に覆われている。コート層５０は、主として、アルミナ等の絶縁材料により形成されている。具体的には、通常、スパッタリング等により形成されたアルミナ層が用いられる。このようなアルミナ層は、通常アモルファス構造を有する。
【００５７】
なお、薄膜磁気ヘッド１０は、上記のような面内記録方式ではなく、垂直記録方式としてもよい。また、ＧＭＲ素子４０の代わりに、異方性磁気抵抗効果を利用するＡＭＲ（Anisotropic  Magneto  Resistive）素子、トンネル接合で生じる磁気抵抗効果を利用するＴＭＲ（Tunnel-type  Magneto  Resistive）素子等を利用してもよい。
【００５８】
さらに、コート層５０内には、更に、ＧＭＲ素子４０と電磁変換素子６０との間を磁気的に絶縁する磁性層等を含んでもよい。
【００５９】
［磁気ヘッドスライダの製造方法］
次に、以上のような磁気ヘッドスライダ１１の製造方法について説明する。
【００６０】
まず、図４に示すように、上述した本実施形態に係る焼結体を円板ウェハ状に形成した基板１３を用意する。次に、図５（ａ）に示すように、この基板１３上に、薄膜磁気ヘッド１０及びコート層５０を含む積層体１４を周知の手法によって積層して積層構造体１００を得る。ここでは、積層体１４中に、薄膜磁気ヘッド１０が行列状に多数並ぶように積層体１４を形成する。
【００６１】
次に、積層構造体１００を、所定の形状、大きさに切断する。本実施形態では、例えば、図５（ａ）中の点線で示したように切断することにより、図５（ｂ）に示すように、複数の薄膜磁気ヘッド１０が一列に並び、且つ、これらの薄膜磁気ヘッド１０が側面１００ＢＳにそれぞれ露出するように配置されたバー１００Ｂを形成する。
【００６２】
そして、バー１００Ｂの形成後、このバー１００Ｂの側面１００ＢＳを研磨することによりエアベアリング面Ｓを形成する、いわゆるラッピング工程を行う。この工程では、基板１３とその上に積層された積層体１４とを、同時にかつ積層方向と交差する方向（図３の矢印Xの方向）に研磨する。
【００６３】
なお、バー１００Ｂを構成する基板１３（焼結体）に含まれるＴｉＣｘＯｙにおける酸素原子のモル比ｙが０．３以下である場合、ラッピング工程において、バー１００Ｂを構成する基板１３の研磨速度が低くなり、基板１３と積層体１４との間に段差が生じ易い傾向がある。これに対して、本実施形態では、０．３＜ｙ≦０．６であるため、ｙが０．３以下である場合に比べて、基板１３の研磨速度が向上し、基板１３と積層体１４との間の段差を小さくすることが可能となる。
【００６４】
また、バー１００Ｂを構成する基板１３（焼結体）が、Ａｌ２Ｏ３からなる相及びＴｉＣｘＯｙからなる相の二相に加えて、更にＡｌ−Ｔｉ−Ｏからなる相を備える場合、Ａｌ−Ｔｉ−Ｏ相からなる結晶粒が側面１００ＢＳに存在することにより、ラッピング中、研磨面（側面１００ＢＳ）に露出する結晶粒間に段差が生じ易く、Ａｌ−Ｔｉ−Ｏからなる相が存在しない場合に比べて、得られるエアベアリング面の平滑性が向上し難い傾向がある。これに対して、本実施形態では、基板１３（焼結体）が、Ａｌ２Ｏ３からなる相とＴｉＣｘＯｙからなる相の二相からなり、Ａｌ−Ｔｉ−Ｏからなる相を備えないため、Ａｌ−Ｔｉ−Ｏからなる相を備える場合に比べて、エアベアリング面の平滑性を向上させることが可能となる。
【００６５】
ラッピング工程後、エアベアリング面Ｓに対して、ドライエッチングの一種であるイオンミリングを行うことにより、エアベアリング面Ｓに空気導入溝１１ａ（図示せず）を形成する。
【００６６】
なお、バー１００Ｂを構成する基板１３（焼結体）が、Ａｌ２Ｏ３からなる相とＴｉＣｘＯｙからなる相の二相に加えて、更にＡｌ−Ｔｉ−Ｏからなる相を備える場合、エアベアリング面Ｓには、Ａｌ２Ｏ３からなる結晶粒及びＴｉＣｘＯｙからなる結晶粒のみならず、Ａｌ−Ｔｉ−Ｏからなる結晶粒が存在する。このようなエアベアリング面Ｓに対してイオンミリングを施すと、エアベアリング面Ｓ全体が均一にエッチングされ難く、イオンミリング後のエアベアリング面Ｓが平滑化し難い傾向がある。
【００６７】
これに対して、本実施形態では、基板１３（焼結体）が、Ａｌ２Ｏ３からなる相及びＴｉＣｘＯｙからなる相の二相からなり、炭素からなる相を備えないため、焼結体が炭素からなる相を備える場合に比べて、エアベアリング面Ｓ全体が均一にエッチングされ易く、イオンミリング後のエアベアリング面Ｓ（ドライエッチング加工面）が平滑化し易くなる。
【００６８】
イオンミリング後、バー１００Ｂを、それぞれに薄膜磁気ヘッド１０が含まれるように適切な位置で切断加工することによって、薄膜磁気ヘッド１０を有する磁気ヘッドスライダ１１を複数得ることができる。なお、この切断前又は後には、エアベアリング面にＤＬＣ等の層を更に形成してもよい。
【００６９】
上述した実施形態の磁気ヘッドスライダ１１の製造方法によれば、例えば、小型のＨＤＤに搭載するために、フェムトスライダやそれ以下の大きさのスライダを形成する場合であっても、平滑なエアベアリング面Ｓを形成することができ、フライハイトの狭小化にも十分対応可能な磁気ヘッドスライダ１１を得ることができる。
【実施例】
【００７０】
以下、本発明を実施例により更に詳細に説明するが、本発明はこれらの実施例に限定されるものではない。
【００７１】
［焼結体の製造］
（実施例１〜１０、比較例１〜３）
まず、Ａｌ２Ｏ３粉末（平均粒径０．５μｍ）、ＴｉＣ粉末（平均粒径０．５μｍ）、及びＴｉＯ２粉末（平均粒径０．３μｍ）を混合して、原料粉末を準備した。原料粉末におけるＡｌ２Ｏ３粉末、ＴｉＣ粉末及びＴｉＯ２粉末の各含有率（単位：質量％）、及びＴｉＣ粉末とＡｌ２Ｏ３粉末との質量比（ＴｉＣ／Ａｌ２Ｏ３）は、表１に示す値とした。
【００７２】
次に、原料粉末をボールミル中でＩＰＡ（イソプロピルアルコール；沸点８２．４℃）と共に３０分粉砕して混合した後、窒素雰囲気において１５０℃でスプレー造粒して、造粒物を得た。得られた造粒物を冷間プレス法で一次成形して、成形体を得た。冷間プレス法では、造粒物に約５ＭＰａ（５０ｋｇｆ／ｃｍ２）の圧力を加えた。
【００７３】
その後、成形体をホットプレスにより２時間焼成して、実施例１〜１０及び比較例１〜３の各焼結体を得た。なお、ホットプレスでは、焼成雰囲気を真空とした。また、焼成温度、及びホットプレスにより成形体に加える圧力（ｋｇｆ／ｃｍ２）は、それぞれ表１に示す値とした。
【００７４】
【表１】
2010126414.tif 000003
【００７５】
［特性評価］
（焼結体の組成の確認）
実施例１〜１０及び比較例１〜３の焼結体の各組成を、ＴＥＭ−ＥＤＳマッピングにより測定した。当該測定によって確認された焼結体の組成を表２に示す。
【００７６】
【表２】
2010126414.tif 000004
【００７７】
表２に示すように、実施例１〜１０、比較例１、２の各焼結体は、Ａｌ２Ｏ３の結晶相及びＴｉＣｘＯｙの結晶相の二相からなることが確認された。また、実施例１〜１０では０．５＜ｘ＋ｙ≦１、ｘ＞０、０．３＜ｙ≦０．６であることが確認された。一方、比較例１、２では、ｙが０．３＜ｙ≦０．６の範囲外であることが確認された。
【００７８】
また、比較例３の焼結体は、Ａｌ２Ｏ３の結晶相、ＴｉＣｘＯｙの結晶相、Ａｌ及びＴｉの複合酸化物（Ａｌ−Ｔｉ−Ｏ）の結晶相の三相からなることが確認された。
【００７９】
なお、比較例２では、焼結体の製造過程において成形体をホットプレスした際に、成形体が変形してしまい、焼結体の形状を、磁気ヘッドスライダの製造に適した所望の形状にすることができなかった。したがって、比較例２の焼結体については、後述するピーク面積比、格子定数、研磨レート、粒間段差、及びイオンミリング後の面精度の測定を行わなかった。
【００８０】
（ＴｉＣｘＯｙ／Ａｌ２Ｏ３のピーク面積比の測定）
実施例１〜１０及び比較例１、３の各焼結体について、ＸＲＤによる測定を行い、Ａｌ２Ｏ３に対するＴｉＣｘＯｙのピーク面積比ＴｉＣｘＯｙ／Ａｌ２Ｏ３を算出した。得られた結果を表２に示す。
【００８１】
（ＴｉＣｘＯｙの格子定数の測定）
実施例１〜１０及び比較例１、３の各焼結体におけるＴｉＣｘＯｙの格子定数を、上述したように、標準試料であるＳｉを用いたＸ線測定を行うことによりそれぞれ算出した。得られた結果を表２に示す。
【００８２】
（研磨レートの測定）
実施例１〜１０及び比較例１、３の各焼結体を２０×２０×１．８ｍｍ程度の切片にそれぞれ切り出し、０．１μｍ径のダイアモンド粒子を含むスラリーを用い、片面研磨機を用いてこの切片をラッピングした。ここで、研磨条件は、スズ皿の回転数３７．５回／ｍｉｎ、荷重２５５０ｇ、オスカーモータ回転数５５回／ｍｉｎ、研磨時間１０分とした。そして、研磨前後の厚みを測定し、厚みの変化を研磨時間で除することにより、実施例１〜１０及び比較例１、３の各焼結体の研磨速度（単位：μｍ／１０ｍｉｎ）を取得した。次に、研磨速度を、基準速度の１．２μｍ／１０ｍｉｎで除することによって、実施例１〜１０及び比較例１、３の各焼結体の研磨レート（単位：％）を求めた。結果を表２に示す。表２では、研磨レートが１５０以上である場合、「Ａ」と記し、研磨レートが１１０以上１５０未満である場合、「Ｂ」と記し、研磨レートが１１０未満である場合、「Ｃ」と記す。研磨レートは大きいほど好ましい。
【００８３】
（粒間段差の測定）
実施例１〜１０及び比較例１、３の各焼結体を上述の方法でラッピングして研磨加工面を形成した。次に研磨加工面に露出した結晶粒間の段差（以下、「粒間段差」）をＡＦＭ（原子間力顕微鏡）により測定した。結果を表２に示す。表２では、粒間段差が３ｎｍ以下である場合、「Ａ」と記し、粒間段差が３ｎｍより大きい場合、「Ｃ」と記す。粒間段差は小さいことは、研磨加工面が平滑であることを意味する。したがって、粒間段差は小さいほど好ましい。
【００８４】
（イオンミリング後の面精度の測定）
実施例１〜１０及び比較例１、３の各焼結体を上述の方法でラッピングして研磨加工面を形成した後、研磨加工面に対してイオンミリングを施し、イオンミリング後の研磨加工面（ドライエッチング加工面）における表面粗さＲａ（面精度）を測定した。結果を表２に示す。表２では、面精度が１０ｎｍ以下である場合、「Ａ」と記し、面精度が１０ｎｍより大きい場合、「Ｃ」と記す。面精度が小さいことは、ドライエッチング加工面が平滑であることを意味する。したがって、面精度は小さいほど好ましい。
【００８５】
表２に示すように、ｙが０．３以下である比較例２では、実施例１〜１０に比べて、研磨レートが小さいことが確認された。また、Ａｌ２Ｏ３の結晶相と、ＴｉＣｘＯｙの結晶相と、Ａｌ及びＴｉの複合酸化物からなる結晶相の三相からなる比較例３では、実施例１〜１０に比べて、粒間段差が大きいことが確認された。一方、Ａｌ２Ｏ３の結晶相とＴｉＣｘＯｙの結晶相の二相からなり、０．３＜ｙ≦０．６である実施例１〜１０の焼結体では、研磨レートが大きく、粒間段差及びイオンミリング後の面精度が小さいことが確認された。
【図面の簡単な説明】
【００８６】
【図１】好適な実施形態の焼結体の断面構成を拡大して示す模式図である。
【図２】好適な実施形態の磁気ヘッドスライダを示す斜視図である。
【図３】図２に示す磁気ヘッドスライダのＩＩ−ＩＩ概略断面図である。
【図４】焼結体を円板ウェハ状に形成した基板を示す斜視図である。
【図５】磁気ヘッドスライダの製造方法を説明するための図３に続く斜視図である。
【符号の説明】
【００８７】
２・・・焼結体、１０・・・薄膜磁気ヘッド、１１・・・磁気ヘッドスライダ、１３・・・基板、１４・・・積層体、１１０・・・Ａｌ２Ｏ３の結晶粒、１２０・・・ＴｉＣｘＯｙの結晶粒。
【図１】
2010126414.tif 000005
【図２】
2010126414.tif 000006
【図３】
2010126414.tif 000007
【図４】
2010126414.tif 000008
【図５】
2010126414.tif 000009